(57)【要約】      （修正有）【課題】  誤って筆記した文字、印刷物等を修正する感圧修正テープにおいて修正した文字に対する隠蔽性が高く、長期間経過してもその隠蔽性が維持できる感圧修正テープを提供する。【解決手段】  上記課題を解決する手段として、基材上に離型層と転写後文字等を覆い隠す白色隠蔽層と該白色隠蔽層を被転写物に定着させる接着層とその境界に２層が混じり合ったずれ防止層を有する感圧転写テープにおいて、白色隠蔽層中の顔料が７５〜８５重量％であり２種類以上の樹脂からなるビヒクル中に他の樹脂と比較してＳＰ値（溶解度パラメーター）が１．０以上異なる樹脂を白色隠蔽層中の１．０〜１０．０重量％含有することで解決できることを見出した。【選択図】  なし【特許請求の範囲】
【請求項１】
基材上に離型層と転写後文字等を覆い隠す白色隠蔽層と該白色隠蔽層を被転写物に定着させる接着層とその境界に２層が混じり合ったずれ防止層を有する感圧転写テープにて、白色隠蔽層中の顔料が７５〜８５重量％であり、２種類以上の樹脂からなるビヒクル中に他の樹脂と比較してＳＰ値（溶解度パラメーター）が１．０以上異なる樹脂を白色隠蔽層中の１．０〜１０．０重量％含有することを特徴とする感圧修正テープ。
【発明の詳細な説明】
【技術分野】
【０００１】
本発明はボールペン、サインペン、マーカーなどの筆記具で文字を筆記した部分や、各種印刷機により印刷した部分に誤りがあり訂正する際に、該当する箇所を修正する感圧式転写テープに関するものである。感圧修正テープは小型の巻き出し、巻取り、ヘッド部からなる転写容器に搭載されヘッド部から圧力を加えることにより紙等に転写し筆記跡などを修正できる。
【背景技術】
【０００２】
筆記跡などを修正する方法としては修正液があるが近年修正液に代わり感圧修正テープなる修正具が多く世に出回ってきている。これは修正した直後に乾燥させる必要が無く再度筆記できるといった点が優れているからである。
【０００３】
修正する上で重要な項目としては修正する前の筆記物や印刷物が目立たず、きれいに隠蔽されることである。さらに修正した後長期間あらゆる環境下において保管されていても修正箇所の隠蔽性が維持されることも重要であると考えられる。
【０００４】
従来の感圧修正テープは十分な隠蔽性が得られているが長期間放置、特に高温高湿環境下において隠蔽した箇所を放置すると筆記具や印刷インキの着色剤成分が浮き上がる現象が多々見受けられる。隠蔽していた箇所が浮き上がり本来果たすべき機能が満たされない状況となる。  
【特許文献１】特開２００１−１１３９８
【特許文献２】特開平１１−１９８５８８
【特許文献３】特開平１０−３０９８９３
【特許文献４】特開平１０−２７８４８９
【特許文献５】特開平８−２７６６９５
【発明の開示】
【発明が解決しようとする課題】
【０００５】
本発明が解決しようとする課題は、誤って筆記した文字、印刷物等を修正する感圧修正テープにおいて修正した文字に対する隠蔽性が高く、長期間経過してもその隠蔽性が維持できる感圧修正テープを提供することである。
【課題を解決するための手段】
【０００６】
上記課題を解決する手段として基材上に離型層と転写後文字等を覆い隠す白色隠蔽層と該白色隠蔽層を被転写物に定着させる接着層とその境界に２層が混じり合ったずれ防止層を有する感圧転写テープにおいて、白色隠蔽層中の顔料が７５〜８５重量％であり２種類以上の樹脂からなるビヒクル中に他の樹脂と比較してＳＰ値（溶解度パラメーター、以下ＳＰ値）が１．０以上異なる樹脂を白色隠蔽層中の１．０〜１０．０重量％含有することで解決できることを見出した。
【発明を実施するための最良の形態】
【０００７】
本発明における感圧転写テープは基材上の両面に離型層を設け、白色隠蔽層、接着層を構築しそれら２層が混ざり合ったずれ防止層からなる多層構造のテープである。
【０００８】
基材としては厚み３〜５０μｍ程度のポリエチレンテレフタレ−ト（ＰＥＴ）、ポリエチレンナフタート、ポリプロピレンなどのプラスティックフィルムや、３０〜６０ｇ／ｍ２程度のグラシン紙などの薄葉紙が用いられる。
【０００９】
離型処理として前出の基材上に、シリコン樹脂、フッ素樹脂、その他離型性を有する樹脂、オイルなどと、剥離性を有しない合成樹脂や微粒子、剥離調整のための添加剤など単体もしくは数種類を混合し離型層を構築する。
【００１０】
白色隠蔽層には白色顔料として酸化チタン及び体質顔料が用いられる。白色顔料の含有率が高く形成された塗膜は多孔質となる。７５〜８５％含まれるよう調整することにより多孔質構造が容易に構築される。ただし、８５％以上含有させると白色隠蔽層の膜強度が下がる。また７５％未満にすると十分な隠蔽力が得られない。
【００１１】
酸化チタンは塗料などに用いられる隠蔽性の高いものを用いる。体質顔料としては炭酸マグネシウム、炭酸カルシウム、酸化アルミニウム、二酸化珪素、セライト、クレーなどがあげられる。ビヒクルにはウレタン系、アクリル系、ビニル系、オレフィン系、ゴム系などの樹脂を混合して用いる。
【００１２】
本発明では白色隠蔽層のビヒクル中に他の樹脂と比較してＳＰ値が１．０以上異なる樹脂を１．０〜１０．０重量％添加する。有機溶剤中、有機溶剤分散液中、水溶分散液（エマルション含む）中にて前出の白色顔料、体質顔料およびビヒクル、必要に応じて分散剤、添加剤を均一に混合し白色隠蔽層インキとする。これにより長期間経過しても隠蔽性を維持できる白色隠蔽層インキが生成できる。しかしながら含有率が１．０％以下となるとこの効果が得られない。また含有率が１０％以上であると均一に混合する事が困難となり白色隠蔽層を形成できなくなる。
【００１３】
接着層インキは、一般に粘着剤として扱われているアクリル系、ロジン系、ゴム系、ビニルエーテル系樹脂、ポリイソブチレン系などの樹脂を主成分とし、必要であれば充填剤、接着性調整剤、老化防止剤、微粒子等を配合し有機溶剤中、有機溶剤分散液中、水溶分散液（エマルション含む）中にて均一に分散、混合して作成する。
【００１４】
各層はそれぞれ分散機、攪拌機等で均一に混合しインキとして作成したものをコーターにより塗布し所定の膜厚に調整し乾燥させ構築する。離型処理を施した支持体上に白色隠蔽層、接着層の順に塗布する。白色隠蔽層は白色顔料の含有率が高いため多孔質構造である。そのため接着層はインキ状態から乾燥し成膜する過程において白色隠蔽層中に染み込み、結果２層が交じり合ったずれ防止層が形成される。
【００１５】
白色隠蔽層の厚みに関しては１５．０〜２５．０μｍ程度、粘着層の厚みに関しては１．０〜４．０μｍ程度が望ましい。
【００１６】
このように塗布したものを細い幅にスリットし小巻にしたものを転写容器に入れ感圧修正テープとする。
【実施例】
【００１７】
以下に本発明における実施例により詳細に説明する。ただし本発明はこれらの実施例に限定されるものではない。
【００１８】
実施例および比較例により作成した検体を下記評価方法にて品質の評価を行った。
【００１９】
隠蔽性
上質紙に筆記具にて直線をひき、その上から検体を転写容器に入れ転写を行う。透過濃度計により筆記具の濃度、隠蔽部の濃度を測定し下記計算式より隠蔽率を算出する。
使用した筆記具等は下記の通り。
筆記具  ぺんてる社製油性ボールペン  ｅ−ｂａｌｌ  ０．７ｍｍ
転写容器  ユニオンケミカー社製  消しマウスｅ
測定機器  Ｍａｃｂｅｔｈ 透過・反射兼用濃度計   ＴＲ‐９２７
【００２０】
長期放置後の隠蔽性
隠蔽性の試験で作成した試験片を高温高湿環境（４０℃８５％）の条件にて保存する。
７日間経過後隠蔽率を測定する。
2006321901.tif 000002
【００２１】
判定
隠蔽性の判定は下記の通り行った。
隠蔽率  ９０％以上  ○  
隠蔽率  ９０％未満  ×  
【００２２】
検体の作成
基材として両面離型処理を施した３８μｍのPETを選択した。基材上に下表の実施例、比較例のように白色隠蔽層成分をトルエン溶剤中で固形分比４０％のインキとした。コーターにて膜厚１８〜２０μｍになるよう調整し塗布した。ＳＰ値の高い樹脂成分としてセルロース誘導体（ＳＰ値１０．７）、その他の樹脂として２種類のＳＢＲ樹脂（ＳＰ値それぞれ８．１、８．５）を選択しビヒクルとした。接着層インキ成分は別途記載のように選択し接着層インキとした。白色隠蔽層の上に膜厚１．５〜２．０μｍになるよう調整し塗布した。評価結果は下表のとおりである。
接着層インキの成分
アクリル系粘着剤（固形分比５７％）              ５０重量％
球状粒子                                          ５重量％
添加剤                                            １重量％
酢酸エチル                                      ２２重量％
トルエン                                        ２２重量％
【００２３】
【表１】
2006321901.tif 000003
【００２４】
このように感圧修正テープにおいて、白色隠蔽層中の顔料が７５〜８５重量％であり、２種類以上の樹脂からなるビヒクル中に他の樹脂と比較してＳＰ値が１．０以上異なる樹脂を白色隠蔽層中の１．０〜１０．０重量％含有することにより修正した文字に対する隠蔽性が高く、長期間経過してもその隠蔽性が維持できる感圧修正テープを提供できる。